КОМПОЗИЦИЯ ТЕРМОПЛАСТИЧНОЙ СМОЛЫ С НИЗКИМ ГЛЯНЦЕМ И МЯГКОЙ НА ОЩУПЬ ПОВЕРХНОСТЬЮ И ФОРМОВАННОЕ ИЗДЕЛИЕ ИЗ НЕЕ

1. Композиция термопластичной смолы с низким глянцем с мягкой на ощупь поверхностью, включающая:
(A) приблизительно от 10 до 80 мас.% мягкой каучукоподобной смолы на основе винилароматического сополимера, которая в качестве дисперсной фазы включает частицы каучука с долей привитого полимера, приблизительно составляющей от 40 до 90%, и средним диаметром частиц, приблизительно составляющим от 6 до 20 мкм;
(B) приблизительно от 4 до 60 мас.% модифицированной каучуком смолы на основе винилароматического сополимера; и
(C) приблизительно от 5 до 80 мас.% смолы на основе винилароматического-винилцианидного сополимера.
2. Термопластичная смола по п.1, в которой мягкий каучукоподобный винилароматический сополимер (А) имеет показатель набухания, приблизительно составляющий от 13 до 30.
3. Термопластичная смола по п.1, в которой мягкий каучукоподобный винилароматический сополимер (А) включает матрицу, включающую винилароматический-винилцианидный сополимер; и частицы каучука, которые диспергированы в матрице и содержат долю привитого полимера, приблизительно составляющую от 40 до 90%, и имеют средний диаметр частиц, приблизительно составляющий от 6 до 20 мкм.
4. Термопластичная смола по п.1, в которой внутри частиц каучука содержатся винилароматические мономеры, винилцианидные мономеры, винилароматический-винилцианидный сополимер или смеси указанных соединений.
5. Термопластичная смола по п.1, в которой мягкая каучукоподобная смола (А) на основе винилароматического сополимера включает приблизительно от 45 до 90% масс. винилароматического мономера, приблизительно от 5 до 35 мас.% винилцианидного мономера, и приблизительно от 5 до 20% масс. каучука на основе диена с сопряженными двойными связями.
6. Термопластичная смола по п.1, в которой мягкая каучукоподобная смола (А) на основе винилароматического сополимера получена непрерывной полимеризацией в объеме или непрерывной полимеризацией в растворе.
7. Термопластичная смола по п.1, в которой мягкая каучукоподобная смола (А) на основе винилароматического сополимера получена:
смешиванием 100 мас.ч. перемешанного раствора, включающего приблизительно от 40 до 60 мас.ч. винилароматического мономера, приблизительно от 10 до 25 мас.ч. винилцианидного мономера, приблизительно от 7 до 20 мас.ч. каучука на основе диена с сопряженными двойными связями, и приблизительно от 5 до 30 мас.ч. растворителя, с приблизительно от 0,005 до 0,03 мас.ч инициатора полимеризации и приблизительно от 0,005 до 0,5 мас.ч. агента, контролирующего молекулярную массу;
полимеризацией смеси до достижения степени конверсии, приблизительно составляющей от 30 до 40%, и
дальнейшей полимеризацией продукта полимеризации до достижения степени конверсии, приблизительно составляющей от 55 до 80%.
8. Термопластичная смола, по п.1, в которой модифицированная каучуком смола (В) на основе винилароматического сополимера представляет собой графт-сополимер, содержащий приблизительно от 40 до 80% масс. каучука на основе диена с сопряженными двойными связями, приблизительно от 8 до 45 мас.% винилароматического мономера, и приблизительно от 2 до 30 мас.% винилцианидного мономера, и содержит частицы каучука, имеющие средний диаметр частиц, приблизительно составляющий от 0,1 до 0,8 мкм.
9. Термопластичная смола по п.1, в которой винилароматический-винилцианидный сополимер (С) включает приблизительно от 40 до 90 мас.% винилароматического мономера и приблизительно от 10 до 60 мас.% винилцианидного мономера.
10. Композиция термопластичной смолы по п.1, в которой композиция смолы дополнительно включает добавки, выбранные из группы, состоящей из огнезащитных составов, термостабилизаторов, модифицирующих добавок, увеличивающих ударную прочность, антиоксидантов, светостабилизаторов, пигментов, красителей, неорганических наполнителей и смесей указанных веществ.
11. Композиция термопластичной смолы по любому из пп.5, 8 и 9, в которой винилароматический мономер представляет собой по меньшей мере один мономер, выбранный из группы, состоящей из стирола, α-метилстирола, 2-метилстирола, 3-метилстирола, 4-метилстирола, 2-этилстирола, 3-этилстирола, 4-этилстирола, 4-н-пропилстирола, 4-трет-бутилстирола, 1-винилнафталина, 2-винилнафталина и винилтолуола.
12. Композиция термопластичной смолы по любому из пп.5, 8 и 9, в которой винилцианидный мономер представляет собой по меньшей мере один мономер, выбранный из группы, состоящей из акрилонитрила, метакрилонитрила и этакрилонитрила.
13. Композиция термопластичной смолы по п.5 или 8, в которой каучук на основе диена с сопряженными двойными связями представляет собой по меньшей мере один каучук, выбранный из группы, состоящей из полибутадиена, полистиролбутадиена, полиакрилонитрилбутадиена, изопреновых каучуков, хлоропреновых каучуков, полибутилакрилата и этилен-пропилен-диенового тройного сополимера (EPDM).
14. Формованное изделие, сформованное из композиции термопластичной смолы по любому из пп.1-10.
15. Формованное изделие по п.14, отличающееся тем, что средняя шероховатость поверхности (Ra) формованного изделия составляет приблизительно от 400 до 800 нм, и высота неровностей поверхности по десяти точкам (Rz) приблизительно составляет от 2000 до 7000 нм.
16. Формованное изделие по п.14, отличающееся тем, что глянец формованного изделия, определенный с помощью измерителя блеска при падении света под углом 60°, приблизительно составляет 40 или менее.